【手続補正書】
【提出日】平成24年3月13日(2012.3.13)
【手続補正１】
【補正対象書類名】特許請求の範囲
【補正対象項目名】全文
【補正方法】変更
【補正の内容】
【特許請求の範囲】
【請求項１】
繊維中に埋め込まれたバイオセラミック微粒子を含有し、人間と動物において使用されるよう提供される繊維物品であって、
高い赤外線照射能力を有するバイオセラミック微粒子を含有し、人体の熱と接触すると３．０μｍ〜１４．８μｍの範囲の赤外線を透過することができ、この波長範囲内の赤外線は、その高い保護の結果として血液微小循環を調節することができ、
ここで、赤外線領域における高い照射能力を有する、布地の繊維中に埋め込まれたバイオセラミック微粒子の熱浴が、その広がり全体に対して行われ、全赤外線放射輝度が空間的に均一であって、布地がランバート源であるとされ、バイオセラミック微粒子を２％〜１５％の範囲にて含有するカラフルな液体を使用して布地を熱浴する、繊維物品。
【請求項２】
１４．８ミクロン範囲の赤外線を透過することができる、請求項１に記載の繊維物品。
【請求項３】
ヒトの皮膚と接触している繊維物品が、１４．８ミクロンのオーダーという最大範囲の赤外線照射透過率を必要とすること、自己保護の特性を有すること、および血液微小循環を調節することができることを特徴とする、請求項１に記載の繊維物品。
【請求項４】
全赤外線放射輝度（Ｌ）が、立体角の内側にて光検知器に達する放射輝度（Ｅｉｖｂａｎｄ）により得られ、比例的にＬ＝Ｅｉｖｂａｎｄ／Ω＝Ｅｉｖｂａｎｄ  ｄ２／Ａであるサンプルの円形部分によって画定される、請求項１〜３のいずれか１項に記載の繊維物品。
【請求項５】
高純度バイオセラミック粉末の室温での反射率が、全赤外線範囲において常に８２％以上という高い反射率を示し、７．５μｍ〜１１．１μｍの範囲にてわずかな特徴的な減衰が起こる、請求項１〜４のいずれか１項に記載の繊維物品。
【請求項６】
布地の繊維にバイオセラミック微粒子を含浸すると、高い反射率が構成材料に移りやすくなるため、その赤外線放射率が、特徴的範囲の外側ではより顕著な態様で低下し、特徴的範囲の内側ではそれほど顕著ではない態様で低下する、請求項１〜５のいずれか１項に記載の繊維物品。
【請求項７】
室温２５℃、人体温度３７℃における、バイオセラミック微粒子を含有する未洗浄布地のいずれかの側での反射率が、室温における同じ布地と比較して、ほぼ全ての赤外線範囲において増大する、請求項１〜６のいずれか１項に記載の繊維物品。
【請求項８】
未洗浄のバイオセラミック微粒子含有布地と未洗浄のバイオセラミック微粒子非含有布地とを２つの側に関して比較することにより、３７℃の人体温度においては、ほぼ全ての赤外線範囲において反射率の増大が認められるが、室温においては、ほぼ全ての赤外線範囲において反射率の減少が認められて、バイオセラミック微粒子含有布地の全放射率が、バイオセラミック微粒子非含有布地の全放射率と比較して、３７℃の温度では室温のときより約１．７倍以上減少するという事実をもたらす、請求項１〜７のいずれか１項に記載の繊維物品。
【請求項９】
室温２５℃、人体温度３７℃における、未洗浄のバイオセラミック微粒子含有布地Ｉのいずれかの側での反射率に関して、加熱布地の全赤外線範囲における反射率が、室温２５℃での布地と比較してより高いことを明らかに示す、請求項１〜８のいずれか１項に記載の繊維物品。
【請求項１０】
非線条形態での前記布地から得られる、室温での未洗浄バイオセラミック微粒子含有布地が、全赤外線範囲において透過が極めて不十分であり、常に０．９％より低いスペクトル透過率をもたらし、平均値が、バイオセラミック微粒子非含有布地の場合の０．０５％に対して約０．７％である、請求項１〜９のいずれか１項に記載の繊維物品。
【請求項１１】
未洗浄バイオセラミック微粒子含有布地の、室温２５℃、人体温度３７℃での反射率、透過率、および放射率を比較することによって、下記の特性：
【表１】
2011517476.tif 000001
が示される、請求項１〜１０のいずれか１項に記載の繊維物品。
【請求項１２】
未洗浄のバイオセラミック微粒子含有布地の室温での反射率が、５０回〜最大１０４回の洗浄後でも、バイオセラミック微粒子非含有布地の室温での反射率より高い放射率を維持し、他方、反射率については、洗浄もしくは未洗浄のバイオセラミック微粒子含有布地が、バイオセラミック微粒子非含有布地と比較して高い反射率をもたらし、最大で１０４回洗浄した布地が、３７℃の人体温度にてバイオセラミック微粒子非含有布地より高い反射率を与える、請求項１〜１１のいずれか１項に記載の繊維物品。
【請求項１３】
非線条形態の洗浄したバイオセラミック微粒子含有布地の室温での透過率が、全赤外線範囲において透過が極めて不十分であり、最大で１０４回洗浄した後でも、常に０．２８％未満のスペクトル透過率を与える、請求項１〜１２のいずれか１項に記載の繊維物品。
【請求項１４】
反射率と比較して、洗浄したバイオセラミック微粒子含有布地の、室温２５℃および人体温度３７℃での透過率と放射率が、下記の特性：
【表２】
2011517476.tif 000002
を与える、請求項１〜１３のいずれか１項に記載の繊維物品。
【請求項１５】
３７℃の人体温度における、バイオセラミック微粒子含有布地のいずれかの側の全赤外線放射輝度と放射率が、下記の特性：
【表３】
2011517476.tif 000003
を与える、請求項１〜１４のいずれか１項に記載の繊維物品。
【請求項１６】
セラミック含有または非含有であろうと、洗浄済みであろうと未洗浄であろうと、前記布地によって放射される赤外線を示すいずれかの側の放射輝度の結果が、同等である、請求項１〜１５のいずれか１項に記載の繊維物品。
【請求項１７】
３７℃の人体温度での０．７８〜２２．０μｍの赤外線範囲における黒体の放射輝度（ｍＷ／ｃｍ２ｓｒ）が１３．２９％のオーダーに割り当てられる、請求項１〜１６のいずれか１項に記載の繊維物品。
【請求項１８】
バイオセラミック微粒子含有布地の放射輝度と黒体の放射輝度とを比較することにより、布地の放射率が、３７℃の人体温度にて０．７８〜２２．０μｍの赤外線範囲において、下記の表：
【表４】
2011517476.tif 000004
に記載の値を採用して決定される、請求項１〜１７のいずれか１項に記載の繊維物品。
【請求項１９】
焦電放射計を使用して０．７８〜２２．０μｍの範囲にて測定される赤外線範囲が、ＦＴＩＲ分光光度計を使用して測定されるスペクトル範囲である３．０〜１４．８μｍより広く、布地の放射率の結果が異なっていて、放射分析法の場合が１１％のオーダーであり、分光光度法の場合が３．５％のオーダーである、請求項１〜１８のいずれか１項に記載の繊維物品。
【請求項２０】
均一浴によって布地中に含浸されたバイオセラミック微粒子粉末が、２．８μｍ〜８．２μｍにて１００％に近い反射率を、８．２μｍ〜１１．１μｍの特徴的範囲の内側にて８２％より高い反射率を、１１．１μｍ〜１４．８μｍにて平均９０％の反射率を示す、赤外線範囲において高度に反射性の材料である、請求項１〜１９のいずれか１項に記載の繊維物品。
【請求項２１】
高い赤外線反射率能力を得るために、布地の１平方メートルに対して２％〜１５％のバイオセラミック微粒子を適用する必要があり、バイオセラミック微粒子が染料中に希釈・分散され、個々の布地が染料中に浸漬され、両側が均一浴に付される、請求項１〜２０のいずれか１項に記載の繊維物品。
【請求項２２】
バイオセラミック微粒子を適用していない未洗浄の布地が、洗浄もしくは未洗浄のバイオセラミック微粒子含有布地と比較して、赤外線範囲において、右側と裏側の両側に対し低い反射率を与え、バイオセラミック微粒子含有布地が、最大で０．２７％の、一般には極めてゼロに近い赤外線スペクトル透過率を与える、請求項１〜２１のいずれか１項に記載の繊維物品。
【請求項２３】
バイオセラミック微粒子含有布地を３７℃の人体温度に加熱すると、布地のいずれかの側の赤外線反射率が増大するため、バイオセラミック微粒子非含有布地の挙動とは反対の挙動を示す、請求項１〜２２のいずれか１項に記載の繊維物品。
【請求項２４】
未洗浄のバイオセラミック微粒子含有布地が、３７℃での人体と接触している布地と比較して、室温においては、そして実質的に全赤外線範囲においては、全反射率がより低くならないため、布地を洗浄しても、布地が、元の反射率を有しやすく、また１０４回洗浄した後にやっと未洗浄布地と同等になりやすい、請求項１〜２３のいずれか１項に記載の繊維物品。
【請求項２５】
洗浄済み又は未洗浄のバイオセラミック微粒子含有布地を３７℃に加熱すると、該布地がバイオセラミック微粒子非含有布地より高い反射率を与える、請求項１〜２４のいずれか１項に記載の繊維物品。
【請求項２６】
バイオセラミック非含有布地が、放射率は温度が上昇するにつれて増大するものの（ε＝０．０３５；Ｔ＝３７℃；右側）、低い放射率（ε＝０．０１３；Ｔ＝２５℃；右側）によって特徴づけられる高い反射率を与え、両側において観察される挙動が、裏側のほうがより少ない、請求項１〜２５のいずれか１項に記載の繊維物品。
【請求項２７】
放射率の低い２種の材料で構成されることの結果として、バイオセラミック微粒子含有布地が、低い放射率（ε＜０．０２２）も与える、請求項１〜２６のいずれか１項に記載の繊維物品。
【請求項２８】
未洗浄のバイオセラミック微粒子含有布地が、バイオセラミック非含有布地と比較して、放射率を減少させることができ、赤外線反射率を増大させることができるため、全体として反対の挙動を示す、請求項１〜２７のいずれか１項に記載の繊維物品。
【請求項２９】
バイオセラミック含有布地の通常の全放射率を測定する過程で、３．０μｍ〜１４．８μｍの赤外線範囲において、２５℃の室温または３７℃の人体温度にて、バイオセラミック微粒子含有布地が、９７％より高い全反射率に関連して０．０３％より低い放射率を示すため、バイオセラミック含有布地が、０．７８μｍ〜２２．０μｍの赤外線範囲において３７℃にて、約１．４ｍＷ／ｃｍ２ｓｒの赤外線放射に対する高い保護を有する材料として特徴づけられて、このスペクトル範囲にて０．１１の平均放射率を示す、請求項１〜２８のいずれか１項に記載の繊維物品。
【請求項３０】
極めて高い赤外線反射率を有する材料中に微粒子の形態のバイオセラミックを適用すると、人体の平均温度（３７℃）近くに加熱したときに、このように構成される布地の放射率が減少して、加熱によるバイオセラミック非含有布地自体の放射率の自然増大が相殺され、
バイオセラミック微粒子含有布地が、平均人体温度に加熱されると赤外線放射に対する保護を増大させ、室温に冷却されるとこの保護をゆるめることにより、この状況において幾分放射性が高くなり、
温度が室温から平均人体温度に変わると、バイオセラミック微粒子含有布地は、［より低い保護／より高い赤外線放射率］と［より高い保護／より低い赤外線放射率］の２つの挙動間のメカニズムのように作用することにより、その反対は極めて興味深いが、放射率はそれほど変わらずに０．０３％未満に保持されるという事実が強められる、請求項１〜２９のいずれか１項に記載の繊維物品。
【請求項３１】
放射特性の維持に関して、３．０μｍ〜１４．８μｍの赤外線範囲において、布地を洗浄したときに、１０４回洗浄した後にだけ、布地バイオセラミック非含有布地の反射率を回復する傾向があることが見出され、そしてさらに、３７℃での加熱下での、赤外線保護／放射の逆メカニズムの効率が低下することが見出され、そして赤外線保護／放射の性能に関し、洗浄した全ての布地において、バイオセラミック非適用布地の場合より良好な性能を見出すことができる、請求項１〜３０のいずれか１項に記載の繊維物品。
【請求項３２】
バイオセラミック含有布地を人体と接触した状態で適用すると、活性化が引き起こされて、血液微小循環が自動的に調節され、これにより代謝作用が活性化されて、赤外線反射率の増大が引き起こされ、したがって前記布地が個々の手足にさらされて人体の熱と接触したときに、下側の手足における熱の再分配が可能となる、請求項１〜３１のいずれか１項に記載の繊維物品。